(57)【特許請求の範囲】
【請求項１】
ポリエステル系繊維加工糸を使用してなる織物であって、カバーファクターが２０００〜４０００で、かつ、表面から裏面に貫通したタテヨコ比１：３〜３：１の穴が開いており、前記穴の少なくとも１辺の長さが０．２ｍｍ以上０．５ｍｍ以下であり、通気性が５０ｃｃ／ｃｍ２・ｓｅｃ以上２００ｃｃ／ｃｍ２・ｓｅｃ以下で、紫外線遮蔽率が９０％以上９９％以下であり、かつ、ストレッチ率が１２％以上４０％以下であることを特徴とする織物。
【請求項２】
滑脱抵抗値が０．５ｍｍ以上３ｍｍ以下で、かつ、生地端ほつれが０．５ｍｍ以上５ｍｍ以下であることを特徴とする請求項１記載の織物。
【請求項３】
タテ糸および／またはヨコ糸の一部に、ポリエステル系繊維仮撚加工糸および／または単繊維がサイドバイサイド型で構成されたポリエステル系繊維からなる捲縮糸を使用してなることを特徴とする請求項１または２に記載の織物。
【請求項４】
タテ糸およびヨコ糸を構成する繊維の単繊維繊度が、０．５ｄＴｅｘ〜３．０ｄＴｅｘであることを特徴とする請求項１〜３のいずれかに記載の織物。
【請求項５】
タテ糸および／またはヨコ糸の一部が、水および／または特定溶剤で溶解される繊維からなる織物であって、前記水および／または特定溶剤中で溶解除去して、前記繊維の交絡部分にその繊度に応じた表面から裏面に貫通した穴と、前記繊維の交絡部分以外はその繊度に応じた、前記水および／または特定溶剤で完全除去されない繊維からなる糸条がタテ糸のみまたはヨコ糸のみの部分として存在していることを特徴とする請求項１〜４のいずれかに記載の織物。
【請求項６】
特定溶剤が水酸化ナトリウムを含むアルカリ水溶液であることを特徴とする請求項５に記載の織物。
【発明の詳細な説明】
【技術分野】
【０００１】
本発明は、紫外線遮蔽性を有し、かつ通気性とストレッチ性に優れた織物に関するものである。
【背景技術】
【０００２】
従来から春先から夏場にかけて、人体に有害な紫外線を遮蔽するために、糸自体に紫外線を遮蔽する酸化チタン等を練り込んだいわゆるフルダル糸を使用した高密度織物や、紫外線吸収剤を織物全体に付着させる加工などが知られている。これらの織物は紫外線を効率良く遮蔽することが可能であるが、上記の季節の気候は暑く、衣服内にこもった熱気や湿気を排出するための十分な通気性能を備えていなかった。一方、通気性を大きくさせる手段として、特定溶剤に対して溶解する糸を部分的に使用して製織し、染色整理加工工程中にて溶解させ意図的に空隙を作る技術が提案されている（特許文献１、２参照。）が、これらの提案は、通気性や意匠性を重視しているため、紫外線遮蔽性という観点では課題があった。
【先行技術文献】
【特許文献】
【０００３】
【特許文献１】特開２０１１−８９２３１号公報
【特許文献２】昭５６−４３４７５号公報
【発明の概要】
【発明が解決しようとする課題】
【０００４】
そこで本発明の目的は、紫外線遮蔽性と通気性という、相反する性能を両立させ、かつスポーツシーンで重要なファクターである高ストレッチ性を有する織物を安定的に提供することにある。
【課題を解決するための手段】
【０００５】
本発明の織物は、上記の課題を解決せんとするものであって、本発明の織物は、ポリエステル系繊維加工糸を使用してなる織物であって、通気性が５０ｃｃ／ｃｍ２・ｓｅｃ以上２００ｃｃ／ｃｍ２・ｓｅｃ以下で、紫外線遮蔽率が９０％以上９９％以下であり、かつ、ストレッチ率が１２％以上４０％以下の織物である。
【０００６】
本発明の織物の好ましい態様によれば、前記の織物の滑脱抵抗値は０．５ｍｍ以上３ｍｍ以下で、かつ、生地端ほつれは０．５ｍｍ以上５ｍｍ以下である。
【０００７】
本発明の織物の好ましい態様によれば、前記の織物のカバーファクターは２０００〜４０００で、かつ、表面から裏面に貫通したタテヨコ比１：３〜３：１の穴が開いており、前記の穴の少なくとも１辺の長さは０．２ｍｍ以上０．５ｍｍ以下である。
【０００８】
本発明の織物の好ましい態様によれば、前記の織物のタテ糸および／またはヨコ糸の一部に、ポリエステル系繊維仮撚加工糸および／または単繊維がサイドバイサイド型で構成されたポリエステル系繊維からなる捲縮糸を使用してなることである。
【０００９】
本発明の織物の好ましい態様によれば、前記の織物のタテ糸および／またはヨコ糸の一部が、水および／または特定溶剤で溶解される繊維からなる織物であって、前記の水および／または特定溶剤中で溶解除去して、前記の繊維の交絡部分にその繊度に応じた表面から裏面に貫通した穴と、前記の繊維の交絡部分以外はその繊度に応じた、前記の水および／または特定溶剤で完全除去されない繊維からなる糸条がタテ糸のみまたはヨコ糸のみの部分として存在していることである。
【００１０】
本発明の織物の好ましい態様によれば、前記の織物の構成する繊維の単繊維繊度は、０．５ｄＴｅｘ〜３．０ｄＴｅｘである。
【００１１】
本発明の織物の好ましい態様によれば、前記の特定溶剤は、水酸化ナトリウムを含むアルカリ水溶液である。
【発明の効果】
【００１２】
本発明によれば、通気性を有するための織物表面から裏面に貫通した穴と、タテ糸のみまたはヨコ糸のみで構成される疎の部分が存在するにも関わらず、十分な紫外線遮蔽性能とストレッチ性に優れた織物と、この織物を用いた衣料が得られ、これにより、快適で安全な着用環境を提供することができる。
【発明を実施するための形態】
【００１３】
本発明の織物は、上記のとおりのポリエステル系繊維加工糸を使用してなる織物であって、通気性が５０ｃｃ／ｃｍ２・ｓｅｃ以上２００ｃｃ／ｃｍ２・ｓｅｃ以下で、紫外線遮蔽率が９０％以上９９％以下であり、かつ、ストレッチ率が１２％以上４０％以下の織物であり、好ましくは滑脱抵抗値が０．５ｍｍ以上３ｍｍ以下で、かつ、生地端ほつれが０．５ｍｍ以上５ｍｍ以下の織物である。
【００１４】
本発明等は、前記の課題、すなわち紫外線遮蔽性と通気性を両立させる織物について、鋭意検討した結果、ポリエステル系繊維仮撚加工糸または／および繊維がポリエチレンテレフタレートとポリトリメチレンテレフタレートなどで構成されるサイドバイサイド型のポリエステル系繊維からなる捲縮糸と、タテ糸の一部とヨコ糸の一部に、水または特定溶剤で完全溶解除去できる繊維を用いて処理した空隙のある織物において、溶解後の疎な部分を前記の捲縮糸の十分な捲縮により補うことより、可視光を含む紫外線（２８０〜４００ｎｍ）の透過を防ぎ、かつ、溶解される繊維の交絡部分にできる織物の表面から裏面に貫通した穴の大きさを制御することにより、高通気性と紫外線遮蔽性を一挙に獲得することができ、さらに十分なストレッチ性をも付与できることを究明したものである。
【００１５】
本発明では、このように、織物のタテ糸および／またはヨコ糸の一部に、好適にはポリエステル系繊維仮撚加工糸および／または単繊維がサイドバイサイド型で構成されたポリエステル系繊維からなる捲縮糸が使用される。
【００１６】
本発明で用いられるポリエステル系繊維仮撚加工糸を製造するための仮撚加工方法としては、一般に用いられるピンタイプ、フリクションディスクタイプ、ニップベルトタイプおよびエアー加撚タイプ等のいかなる方法も採用することができる。また、撚り数や撚り角度なども特に限定するものではないが、伸縮復元率（ＣＲ値）が２０％以上となるように設定することが好ましい態様である。ＣＲ値が２０％に満たない場合には、繊維の捲縮性が不十分となり、良好なストレッチ性が発現できない場合がある。形態としては、複数の単繊維からなる連続マルチフィラメント糸であり、その単繊維の断面が長さ方向に均一なものや太細があるものも使用することができ、断面形状が丸断面、三角、Ｙ型、Ｘ型、八葉型、中空型および扁平等不定形なものも使用することができる。
本発明で用いられる単繊維がポリエチレンテレフタレートとポリトリメチレンテレフタレートなどで構成されるサイドバイサイド型のポリエステル系繊維からなる捲縮糸とは、固有粘度や共重合率等が異なる重合体を繊維の長さ方向に沿って張り合わせているため、それらの弾性回復率や収縮特性の差によって、高捲縮を発現するものであり、固有粘度や共重合比など特に限定するものではないが、同様に伸縮復元率（ＣＲ値）が２０％以上となるように設定することが好ましい態様である。ＣＲ値が２０％に満たない場合には、繊維の捲縮性が不十分となり、良好なストレッチ性が発現できない場合がある。形態としては、複数の単繊維からなる連続マルチフィラメント糸であり、その単繊維の断面が長さ方向に均一なものや太細があるものも使用することができ、断面形状が丸断面、だるま型、三角、Ｙ型、八葉型および扁平等不定形なものも使用することができる。また、このような捲縮糸に、さらに仮撚加工を施して用いることができる。
【００１７】
本発明において、タテ糸の一部とヨコ糸の一部に用いられる水または特定溶剤で溶解される繊維としては、例えば、ポリビニルアルコール系繊維などの水溶性繊維、イソフタル酸、５−ナトリウムスルホイソフタル酸およびメトオキシポリオキシエチレングリコールなどの第３成分が共重合されたポリエステル系繊維、ポリ乳酸系繊維などの易アルカリ溶解性繊維などを用いることができる。また、これらを単独あるいは２種以上の複合物として使用することもできる。これらを単独で使用する場合は、２本以上を配列、引き揃え、合糸および合撚などの形態にすることによって用いることができる。
溶解される繊維からなる糸条の総繊度は、繊維が溶解して織物表面から裏面に貫通した穴が形成されるために、３３ｄＴｅｘ以上１５０ｄＴｅｘ以下であることが好ましい。総繊度が３３ｄＴｅｘより小さいと通気性に劣る場合があり、総繊度が１５０ｄＴｅｘより大きいと通気性は良好であるが、紫外線遮蔽性、滑脱抵抗力および生地端ほつれなどの物性が劣る傾向がある。
【００１８】
また、織物表面から裏面に貫通した穴の大きさは、３×１０−２ｍｍ２以上２．５×１０−１ｍｍ２以下であることが好ましい。穴の大きさが３×１０−２ｍｍ２より小さいと通気性に劣る傾向があり、２．５×１０−１ｍｍ２より大きいと通気性はよいが、紫外線遮蔽性や滑脱抵抗力、生地端ほつれなどの物性に劣る場合がある。穴の大きさは、より好ましくは４×１０−２ｍｍ２以上１．６×１０−１ｍｍ２以下である。
【００１９】
また、織物表面から裏面に貫通した穴のタテヨコ比は３：１〜１：３の比率であることが好ましい。タテヨコ比が３：１〜１：３の比率から外れると、一般に衣料品として使用される場合、生地端ほつれ、滑脱抵抗値等の物性値に劣る傾向があり、外観においても生地目寄れが発生しやすくなる場合がある。穴のタテヨコ比は、安定した生地の設計ができるという観点から、より好ましくは２：１〜１：２の比率である。
【００２０】
また、本発明の織物は、織物表面から裏面に貫通した穴の少なくとも１辺の長さが０．２ｍｍ以上０．５ｍｍ以下であることが好ましい態様である。一辺の長さが０．２ｍｍより小さいと通気性が劣る傾向にあり、また、一辺の長さが０．５ｍｍより大きいと通気性はよいが、紫外線遮蔽性、滑脱抵抗力および生地端ほつれなどの物性に劣る場合がある。１辺の長さは、より好ましくは０．２５ｍｍ以上０．４５ｍｍ以下である。上記の穴の大きさ、穴のタテヨコ比および１辺の長さは、水および／または特定溶剤で溶解される繊維の繊度や設計による配列を検討することにより制御することが可能である。
【００２１】
また、溶解して繊維表面から裏面に貫通した穴の存在頻度は、紫外線遮蔽性と通気性を満足させる範囲で任意に設定することが可能である。
【００２２】
本発明の織物を構成するポリエステル系繊維の素材ポリマーとしては、ポリエチレンテレフタレート、ポリトリメチレンテレフタレート、ポリプロピレンテレフタレート、ポリブチレンテレフタレートおよびポリヘキサメチレンテレフタレートなどが好ましく使用される。
【００２３】
本発明の織物は、布帛状物であって、帯状物や紐状物など、その構造と形状はいかなるものであっても差し支えない。また、複数の種類の繊維を混紡、混繊および交織した複合材料とすることができる。
本発明の織物は、その通気性が５０ｃｃ／ｃｍ２・ｓｅｃ以上２００ｃｃ／ｃｍ２・ｓｅｃ以下であることが重要である。通気性が５０ｃｃ／ｃｍ２・ｓｅｃ未満になると、衣服内のこもった熱気や湿気を排出するために十分な性能を得られず、また、通気性が２００ｃｃ／ｃｍ２・ｓｅｃを超えると通気性はよいが、紫外線遮蔽率９０％以上の紫外線遮蔽性能が得られない。通気性は、より好ましくは５０ｃｃ／ｃｍ２・ｓｅｃ以上１８０ｃｃ／ｃｍ２・ｓｅｃ以下であり、さらに好ましくは５０ｃｃ／ｃｍ２・ｓｅｃ以上１５０ｃｃ／ｃｍ２・ｓｅｃ以下である。上記の通気性は、水および／または特定溶剤で溶解される繊維の繊度や設計による配列の検討と、十分な捲縮をもつ仮撚加工糸を使用することにより制御することが可能である。
【００２４】
本発明の織物は、その紫外線遮蔽率が９０％以上９９％以下であることが重要である。
前記の通気性が５０ｃｃ／ｃｍ２・ｓｅｃ未満になると、布帛の空隙が少なくなり、紫外線遮蔽率は９９％以上となる場合があるが、通気性に乏しい織物となってしまう。また、通気性が２００ｃｃ／ｃｍ２・ｓｅｃを超えると、通気性は優れているが一般的な指標である紫外線遮蔽率９０％以上を得られない場合がある。上記の紫外線遮蔽率は、水および／または特定溶剤で溶解される繊維の繊度や設計による配列の検討と、十分な捲縮をもつ仮撚加工糸を使用することにより制御することが可能である。
本発明の織物は、そのストレッチ率が１２％以上４０％以下であることが重要である。ストレッチ率を１２％以上とすることより、糸の捲縮により紫外線遮蔽性能を上げることが可能になり、また、ストレッチ率が４０を超えると衣料用として扱いにくくコストの面でも好ましくない。上記のストレッチ率は、ＣＲ値が２０％以上の仮撚加工糸を使用することにより制御することが可能である。
【００２５】
また、本発明の織物は、その滑脱抵抗値が０．５ｍｍ以上３ｍｍ以下で、かつ、生地端ほつれが０．５ｍｍ以上５ｍｍ以下であることが好ましい態様である。滑脱抵抗値が０．５ｍｍ以上３ｍｍ以下でかつ、生地端ほつれが０．５ｍｍ以上５ｍｍ以下であることは、テキスタイルとして十分な耐久性を備えるために好ましい値である。滑脱抵抗値が３ｍｍを超える場合や、生地端ほつれが５ｍｍを超える場合、着用や洗濯において縫い目パンク（縫い目がはじけて破れること）が発生する可能性がある。また、滑脱抵抗値が０．５ｍｍ未満の場合や、生地端ほつれが０．５ｍｍ未満の場合、耐久性は十分であるが風合いが固くなる可能性がある。
上記の滑脱抵抗値と生地端ほつれは、水および／または特定溶剤で溶解される繊維の繊度や設計による配列の検討と、十分な捲縮をもつ仮撚加工糸を使用することにより制御することが可能である。
【００２６】
また、本発明の織物は、そのカバーファクターが２０００〜４０００であることが好ましい態様である。カバーファクターが２０００〜４０００であることは、カバーファクターが２０００以下未満では糸間の隙間が大きく、十分な紫外線遮蔽性が得られない場合があり、また、カバーファクターが４０００以上を超えると十分な通気性能が得られない場合がある。上記のカバーファクターは、使用する繊維の繊度と密度を制御することにより達成可能である。
【００２７】
また、本発明においては、織物のタテ糸およびヨコ糸を構成する繊維の単繊維繊度が、０．５ｄＴｅｘ〜３．０ｄＴｅｘであることが好ましい態様である。単繊維繊度が０．５ｄＴｅｘ〜３．０ｄＴｅｘであることは、単繊維繊度が０．５ｄＴｅｘ未満の場合、風合いは柔らかくなるが加工難易度が上がり実用的なコストが得られない場合があり、一方、単繊維繊度３．０ｄＴｅｘを超える場合は、テキスタイルとしては風合いが固くなる場合がある。
次に、本発明の織物の製造方法について説明する。
【００２８】
本発明の織物の製造方法は、タテ糸の一部とヨコ糸の一部が、水および／またはタテ糸とヨコ糸がともに溶解する特定溶剤で溶解する繊維糸条からなる織物を、水および／または特定溶剤中で溶解除去して、前記の繊維糸条の交絡部分にその総繊度に応じた繊維表面から裏面に貫通した穴を開けることと、溶解除去された繊維糸条の交絡部分以外の水および／または特定溶剤で完全溶解除去されない繊維に十分な捲縮を発現させることを特徴とする。
【００２９】
水で溶解する繊維（糸条）とは、ポリビニルアルコール系繊維などの水溶性繊維であって、少なくとも１本のタテ糸と少なくとも１本のヨコ糸にその水溶性繊維を用い、水中において溶解除去することにより、前記のタテ糸とヨコ糸の交絡部分に繊維表面から裏面に貫通した穴を形成させるものである。用いられる水の水温は２０℃以上であることが好ましいが、溶解の効率と完全溶解させない繊維の捲縮を十分に発現させるために、５０℃以上の温度で溶解除去することが好ましい態様である。さらに、完全溶解させない繊維の捲縮を十分に発現させるために、６０℃以上１００℃以下の温度の湯浴処理を同浴または別浴で処理することが好ましい。
【００３０】
また、本発明で用いられる特定溶剤とは、易アルカリ溶解性繊維であるポリエステル系繊維やポリ乳酸系繊維に対しては、水酸化ナトリウム、水酸化カリウム、水酸化カルシウム、水酸化マグネシウムおよび炭酸ナトリウムなどのアルカリ物質溶液のことであり、アルカリ水溶液として用いることが好ましい態様である。特に、水酸化ナトリウムを含むアルカリ水溶液であることが好ましく、アルカリ水溶液の浴中温度は５０℃以上で溶解除去することが好ましい。さらに、完全溶解させない繊維の捲縮を十分に発現させるために、６０℃以上１００℃以下の温度の湯浴処理を同浴または別浴で実施することが好ましい。
【００３１】
また、水溶性繊維を、アルカリ物質を併用しアルカリ水溶液中で溶解除去することもできる。アルカリ物質の使用濃度は、水酸化ナトリウムであれば０．１％以上であることが好ましく、溶解時間を早める観点から、より好ましいくは１％以上である。
【００３２】
本発明の織物は、本発明の効果を阻害しない範囲で、帯電防止剤、吸水剤、吸湿剤、撥水剤、撥油剤、防汚剤、着色剤および増摩剤などで処理することができる。
【００３３】
本発明の織物は、衣料品として、スポーツウェア、ホームウェア、コート、ブルゾン、ブラウス、シャツ、スカート、スラックス、室内運動着、パジャマ、寝間着、肌着、オフィスウェア、作業服、食品白衣、看護白衣、患者衣、介護衣、学生服、および厨房衣などとして好ましく用いられる。また、雑貨用品として、エプロン、タオル、手袋、マフラー、靴下、帽子、靴、サンダル、およびかばんなどにも用いられる。また、インテリア用品として、カーテン、こたつカバー、ソファーカバー、クッションカバー、ソファー用側地、およびテーブルクロスなどに好ましく用いられる。さらに、寝具用品として、布団用側地、シーツ、布団カバー、および枕カバーなどにも好ましく用いられる。
【実施例】
【００３４】
次に、本発明の織物について、実施例によりさらに具体的に説明する。実施例中における各種の評価方法は、下記の方法を用いた。
【００３５】
（紫外線遮蔽率）
アパレル製品等品質性能対策協議会ガイドラインで規定される方法で、２８０ｎｍ〜４００ｎｍにおいて、分光光度計を用いて試験片に照射した紫外線の透過率（％）を測定し、５回測定の平均値を紫外線遮蔽率とした。
（通気性）
ＪＩＳ−Ｌ１０９６：２０１０通気性Ａ法（フラジール形法）に規定される方法で、フラジール形試験機を用い、試験片を通過する空気量（ｃｃ／ｃｍ２・ｓｅｃ）を求めた。
【００３６】
（ストレッチ性）
ＪＩＳ−Ｌ１０９６：２０１０伸張率Ａ法（カットストリップ法）に規定される方法で、引張試験機を用い引張速度２０ｃｍ／分、つかみ間隔２０ｃｍ、試験片巾５ｃｍの条件で、１４．７Ｎ（１．５ｋｇｆ）荷重時の伸張率（％）を求めた。
【００３７】
（生地端ほつれ性）
３０ｃｍ角の試験片を３枚採取し、３ｃｍ分角をすべて落とし試験片とする。その後、浴比１：３０で、洗い１０分、すすぎ２分および脱水３０秒の洗濯を実施し、試験片を自然乾燥した後、タテ糸とヨコ糸のほつれた幅（ｍｍ）の最大値を測定し３枚の平均値を生地端ほつれ値とした。
【００３８】
（滑脱抵抗力）
ＪＩＳ−Ｌ１０９６：２０１０滑脱抵抗力Ｂ法に規定される方法で、引張試験機を用い、１１７．７Ｎ（１２ｋｇｆ）荷重で引っ張り、縫い目滑りの最大孔の大きさ（ｍｍ）を求めた。
【００３９】
（ＣＲ値）
捲縮加工糸を１０回巻きの綛状にし、９０℃の温度の温水中で２０分間、自由に収縮させる。一晩風乾した後、２０℃の温度の水中において、繊維の表示ｄｔｅｘの０．０３６倍の初荷重と、繊維の表示ｄｔｅｘの１．８倍の実荷重を綛に掛け、２分後に長さを測定する（Ｌ０とする。）。すぐに実荷重を取り外し、２分後に再度綛の長さを測定する（Ｌ１とする。）。次式によって得られる値を、伸縮復元率とした。
・伸縮復元率（％）＝｛（Ｌ０−Ｌ１）／Ｌ０｝×１００
（穴の面積）
織物の全巾×１ｍの範囲において、無作為の５カ所を選び、５０倍以上に拡大できる電子顕微鏡にて穴のタテヨコの長さを０．０１ｍｍ単位で測定し面積を求め、５カ所の面積の平均値を穴の面積とした。
【００４０】
（実施例１）
タテ糸に、８４ｄＴｅｘ／７２フィラメントのポリエチレンテレフタレート繊維糸条と８４ｄＴｅｘ／２４フィラメントの５−ナトリウムスルホイソフタル酸を共重合した易アルカリ溶解性のポリエステル繊維糸条を、それぞれ１２本：３本の割合で交互に配列し、ヨコ糸に、８４ｄＴｅｘ／３６フィラメントのＣＲ値が３０％以上であるポリエステル仮撚糸（Ａ糸とする。）と５６ｄＴｅｘ／２４フィラメントのポリエチレンテレフタレートとポリトリメチレンテレフタレートの複合繊維からなるＣＲ値が３０％以上である糸条を２本引き揃えた糸（Ｂ糸とする。）と、８４ｄＴｅｘ／２４フィラメントの５−ナトリウムスルホイソフタル酸を共重合した易アルカリ溶解性のポリエステル繊維糸条（Ｃ糸とする。）を、（Ａ糸＋Ｂ糸）：Ｃ糸＝１０本：２本の割合で交互に配列し、タテ密度が１１９本／２．５４ｃｍで、ヨコ密度が１００本／２．５４ｃｍの織物を製織した。次に、常法に従い精練、乾燥および中間セットした後、水酸化ナトリウムを３％濃度となるよう調整した溶液中で９０℃の温度で１０分間、浴中処理を実施し易アルカリ溶解性のポリエステル繊維を完全溶解し、その後、常法に従い染色、乾燥および仕上げセットを行い、タテ密度が１６１本／２．５４ｃｍ、ヨコ密度が１１３本／２．５４ｃｍ、一つの穴の面積が６×１０−２ｍｍ２、紫外線遮蔽率が９６．９％、通気度が５６．６ｃｃ／ｃｍ２／ｓｅｃ、ストレッチ性が２５％以上、生地端ほつれが２ｍｍ、滑脱抵抗値が１．５ｍｍの加工布を得た。
【００４１】
得られた加工布は、表１に示すとおり、紫外線遮蔽性能、通気性、ストレッチ性、生地端ほつれ性および滑脱抵抗性がともに良好なものであった。
【００４２】
（実施例２）
タテ糸に、８４ｄＴｅｘ／７２フィラメントのポリエチレンテレフタレート繊維糸条と８４ｄＴｅｘ／２４フィラメントの５−ナトリウムスルホイソフタル酸を共重合した易アルカリ溶解性のポリエステル繊維糸条をそれぞれ１１本：４本の割合で交互に配列し、ヨコ糸に、８４ｄＴｅｘ／３６フィラメントのＣＲ値が３０％以上であるポリエステル仮撚糸（Ａ糸とする。）と５６ｄＴｅｘ／２４フィラメントのポリエチレンテレフタレートとポリトリメチレンテレフタレートの複合繊維からなるＣＲ値が３０％以上である糸条を２本引き揃えた糸（Ｂ糸とする。）と、８４ｄＴｅｘ／２４フィラメントの５−ナトリウムスルホイソフタル酸を共重合した易アルカリ溶解性のポリエステル繊維糸条（Ｃ糸とする。）を、（Ａ糸＋Ｂ糸）：Ｃ糸＝１０本：２本の割合で交互に配列し、タテ密度が１１９本／２．５４ｃｍで、ヨコ密度が１００本／２．５４ｃｍの織物を製織した。次に、常法に従い精練、乾燥および中間セットした後、水酸化ナトリウムを３％濃度となるよう調整した溶液中で９０℃の温度で１０分間、浴中処理を実施し易アルカリ溶解性のポリエステル繊維を完全溶解し、その後、常法に従い染色、乾燥および仕上げセットを行い、タテ密度が１６１本／２．５４ｃｍ、ヨコ密度が１１３本／２．５４ｃｍ、一つの穴の面積が８×１０−２ｍｍ２、紫外線遮蔽率が９６．０％、通気度が７３．４ｃｃ／ｃｍ２／ｓｅｃ、ストレッチ性が２５％以上、生地端ほつれが２ｍｍ、滑脱抵抗値が１．８ｍｍ、の加工布を得た。
【００４３】
得られた加工布は、表１に示すとおり紫外線遮蔽性能、通気性、ストレッチ性、生地端ほつれ性および滑脱抵抗性が良好なものであった。
（実施例３）
タテ糸に、８４ｄＴｅｘ／７２フィラメントのポリエチレンテレフタレート繊維糸条と８４ｄＴｅｘ／２４フィラメントの５−ナトリウムスルホイソフタル酸を共重合した易アルカリ溶解性のポリエステル繊維糸条をそれぞれ１２本：３本の割合で交互に配列し、ヨコ糸に、８４ｄＴｅｘ／３６フィラメントのＣＲ値が３０％以上であるポリエステル仮撚糸（Ａ糸とする。）と５６ｄＴｅｘ／２４フィラメントのポリエチレンテレフタレートとポリトリメチレンテレフタレートの複合繊維からなるＣＲ値が３０％以上である糸条を２本引き揃えた糸（Ｂ糸とする。）と、８４ｄＴｅｘ／２４フィラメントの５−ナトリウムスルホイソフタル酸を共重合した易アルカリ溶解性のポリエステル繊維糸条（Ｃ糸とする。）を、（Ａ糸＋Ｂ糸）：Ｃ糸＝９本：３本の割合で交互に配列し、タテ密度が１１９本／２．５４ｃｍで、ヨコ密度が１００本／２．５４ｃｍの織物を製織した。次に、常法に従い精練、乾燥および中間セットした後、水酸化ナトリウムを３％濃度となるよう調整した溶液中で９０℃の温度で１０分間、浴中処理を実施し易アルカリ溶解性のポリエステル繊維を完全溶解し、その後常法に従い染色、乾燥および仕上げセットを行い、タテ密度が１６１本／２．５４ｃｍ、ヨコ密度が１１３本／２．５４ｃｍ、一つの穴の面積が９×１０−２ｍｍ２、紫外線遮蔽率が９５．５％、通気度が８８．８ｃｃ／ｃｍ２／ｓｅｃ、ストレッチ性が２５％以上、生地端ほつれが３ｍｍ、滑脱抵抗値が２．５ｍｍの加工布を得た。
【００４４】
得られた加工布は、表１に示すとおり、紫外線遮蔽性能、通気性、ストレッチ性、生地端ほつれ性および滑脱抵抗性が良好なものであった。
【００４５】
（実施例４）
タテ糸に、８４ｄＴｅｘ／７２フィラメントのポリエチレンテレフタレート繊維糸条と８４ｄＴｅｘ／２４フィラメントの５−ナトリウムスルホイソフタル酸を共重合した易アルカリ溶解性のポリエステル繊維糸条をそれぞれ１１本：４本の割合で交互に配列し、ヨコ糸に、８４ｄＴｅｘ／３６フィラメントのＣＲ値が３０％以上であるポリエステル仮撚糸（Ａ糸とする。）と５６ｄＴｅｘ／２４フィラメントのポリエチレンテレフタレートとポリトリメチレンテレフタレートの複合繊維からなるＣＲ値が３０％以上である糸条を２本引き揃えた糸（Ｂ糸とする。）と、８４ｄＴｅｘ／２４フィラメントの５−ナトリウムスルホイソフタル酸を共重合した易アルカリ溶解性のポリエステル繊維糸条（Ｃ糸とする。）を、（Ａ糸＋Ｂ糸）：Ｃ糸＝９本：３本の割合で交互に配列し、タテ密度１１９本／２．５４ｃｍ、ヨコ密度１００本／２．５４ｃｍの織物を製織した。次に常法に従い精練、乾燥および中間セットした後、水酸化ナトリウムを３％濃度となるよう調整した溶液中で９０℃の温度で１０分間、浴中処理を実施し易アルカリ溶解性のポリエステル繊維を完全溶解し、その後常法に従い染色、乾燥および仕上げセットを行い、タテ密度が１６１本／２．５４ｃｍ、ヨコ密度が１１３本／２．５４ｃｍ、一つの穴の面積が１．２×１０−１ｍｍ２、紫外線遮蔽率が９４．２％、通気度が１０８．８ｃｃ／ｃｍ２／ｓｅｃ、ストレッチ性が２５％以上、生地端ほつれが４ｍｍ、滑脱抵抗値が２．８ｍｍの加工布を得た。
【００４６】
得られた加工布は、表１に示すとおり紫外線遮蔽性能、通気性、ストレッチ性、生地端ほつれ性および滑脱抵抗性が良好なものであった。
【００４７】
（比較例１）
タテ糸に、８４ｄＴｅｘ／７２フィラメントのポリエチレンテレフタレート繊維糸条と８４ｄＴｅｘ／２４フィラメントの５−ナトリウムスルホイソフタル酸を共重合した易アルカリ溶解性のポリエステル繊維糸条をそれぞれ１４本：１本の割合で交互に配列し、ヨコ糸に、８４ｄＴｅｘ／３６フィラメントのＣＲ値が３０％以上であるポリエステル仮撚糸（※１）と５６ｄＴｅｘ／２４フィラメントのポリエチレンテレフタレートとポリトリメチレンテレフタレートの複合繊維からなるＣＲ値が３０％以上である該糸を２本引き揃えた糸（※２）と、８４ｄＴｅｘ／２４フィラメントの５−ナトリウムスルホイソフタル酸を共重合した易アルカリ溶解性のポリエステル繊維（※３）を、（※１＋※２）：※３＝１１本：１本の割合で交互に配列し、タテ密度が１１９本／２．５４ｃｍで、ヨコ密度が１００本／２．５４ｃｍの織物を製織した。次に、常法に従い精練、乾燥および中間セットした後、水酸化ナトリウムを３％濃度となるよう調整した溶液中で９０℃の温度で１０分間、浴中処理を実施し易アルカリ溶解性のポリエステル繊維を完全溶解し、その後、常法に従い染色、乾燥および仕上げセットを行い、タテ密度が１６１本／２．５４ｃｍ、ヨコ密度が１１３本／２．５４ｃｍ、一つの穴の面積が１×１０−２ｍｍ２、紫外線遮蔽率が９８．７％、通気度５ｃｃ／ｃｍ２／ｓｅｃ、ストレッチ性が２５％以上、生地端ほつれが２ｍｍ、滑脱抵抗値が１．３ｍｍの加工布を得た。
【００４８】
得られた加工布は、表１に示すとおり紫外線遮蔽性能、ストレッチ性、生地端ほつれ性および滑脱抵抗性はよいが、穴の大きさが小さいため通気性に劣ったものであった。
【００４９】
（比較例２）
タテ糸に、８４ｄＴｅｘ／７２フィラメントのポリエチレンテレフタレート繊維糸条と８４ｄＴｅｘ／２４フィラメントの５−ナトリウムスルホイソフタル酸を共重合した易アルカリ溶解性のポリエステル繊維糸条をそれぞれ１６本：４本の割合で交互に配列し、ヨコ糸に、８４ｄＴｅｘ／３６フィラメントのＣＲ値が１５％であるポリエステル仮撚加工糸と、８４ｄＴｅｘ／２４フィラメントの５−ナトリウムスルホイソフタル酸を共重合した易アルカリ溶解性のポリエステル繊維糸条を、１６本：４本の割合で交互に配列し、タテ密度が１２３本／２．５４ｃｍで、ヨコ密度が９８本／２．５４ｃｍの織物を製織した。次に常法に従い精練、乾燥および中間セットした後、水酸化ナトリウムを３％濃度となるよう調整した溶液中で９０℃の温度で１０分間、浴中処理を実施し易アルカリ溶解性のポリエステル繊維を完全溶解し、その後常法に従い染色、乾燥および仕上げセットを行い、タテ密度が１３２本／２．５４ｃｍ、ヨコ密度が１０５本／２．５４ｃｍ、一つの穴の面積が１×１０−１ｍｍ２、紫外線遮蔽率が７９．４％、通気度が７４．０ｃｃ／ｃｍ２／ｓｅｃ、ストレッチ性が１２％、生地端ほつれ６ｍｍ、滑脱抵抗値が３．５ｍｍの加工布を得た。
【００５０】
得られた加工布は、表１に示すとおり通気性はよいが、ＣＲ値が低いため十分な捲縮が得られず紫外線遮蔽性能、ストレッチ性、生地端ほつれ性および滑脱抵抗性が劣ったものであった。
【００５１】
（比較例３）
タテ糸に、５６ｄＴｅｘ／４８フィラメントのポリエチレンテレフタレート繊維糸条の生糸と８４ｄＴｅｘ／２４フィラメントの５−ナトリウムスルホイソフタル酸を共重合した易アルカリ溶解性のポリエステル繊維糸条をそれぞれ１２本：３本の割合で交互に配列し、ヨコ糸に、５６ｄＴｅｘ／２４フィラメントのポリエステル繊維の生糸と、８４ｄＴｅｘ／２４フィラメントの５−ナトリウムスルホイソフタル酸を共重合した易アルカリ溶解性のポリエステル繊維糸条を、１０本：２本の割合で交互に配列し、タテ密度が１３４本／２．５４ｃｍで、ヨコ密度が１１０本／２．５４ｃｍの織物を製織した。次に常法に従い精練、乾燥および中間セットした後、水酸化ナトリウムを３％濃度となるよう調整した溶液中で９０℃の温度で１０分間、浴中処理を実施し易アルカリ溶解性のポリエステル繊維を完全溶解し、その後、常法に従い染色、乾燥および仕上げセットを行い、タテ密度が１７８本／２．５４ｃｍ、ヨコ密度が１１７本／２．５４ｃｍ、一つの穴の面積が８×１０−２ｍｍ２、紫外線遮蔽率が７７．１％、通気度が８５．０ｃｃ／ｃｍ２／ｓｅｃ、ストレッチ性が６％、生地端ほつれが６ｍｍ、滑脱抵抗値が３．２ｍｍの加工布を得た。
【００５２】
得られた加工布は、表１に示すとおり通気性はよいが、生糸で捲縮が無いため紫外線遮蔽性能、ストレッチ性、生地端ほつれ性および滑脱抵抗性が劣ったものであった。
【００５３】
【表１】
0006455094.tif 000002